"モノマーA、BおよびD、および場合によりCから誘導される構造単位を含有するポリマーであって、Aが式I[式中、AはC2~C4-アルキレンを表し、BはAとは異なるC2~C4-アルキレンを表し、Rは水素またはメチルを表し、mは1~500の数を表し、nは1~500の数を表す]で表されるモノマーであり、Bが、少なくとも1つのカルボン酸官能基を含むエチレン性不飽和モノマーであり、Cが、場合により、AおよびBとは異なる別のエチレン性不飽和モノマーであり、Dが式II[式中、DはC2~C4-アルキレンを表し、EはDとは異なるC2~C4-アルキレン基を表し、FはEとは異なるC2~C4-アルキレン基を表し、Rは水素またはメチルを表し、oは1~500の数を表し、pは1~500の数を表し、qは1~500の数を表す]で表されるモノマーであり、そしてモノマーの重量比が、モノマーAが35~98.5であり、モノマーBが0.5~45であり、モノマーCが0~20であり、そしてモノマーDが1~20である、ポリマー。A-Omがプロピレンオキシド単位を、そしてB-Onがエチレンオキシド単位を表すか、あるいは、A-Omがエチレンオキシド単位を、そしてB-Onがプロピレンオキシド単位を表し、そして、前記エチレンオキシド単位のモル比が、全てのエチレンオキシド単位およびプロピレンオキシド単位A-OmおよびB-Onの合計100を基準として50~99である、請求項1記載のポリマー。mが1~150の数である、請求項1または2に記載のポリマー。nが3~300の数である、請求項1~3のいずれか1つに記載のポリマー。nmが2~500である、請求項1~4のいずれか1つに記載のポリマー。モノマーBが、3~8個のC原子を有するモノエチレン性不飽和モノカルボン酸およびジカルボン酸から選択される、請求項1~5のいずれか1つに記載のポリマー。モノマーCが、モノエチレン性不飽和スルホン酸、ホスホン酸および/またはそれらの塩、ならびにモノアリルポリアルキレングリコールから選択される、請求項1~6のいずれか1つに記載のポリマー。前記モノマーCが少なくとも0.5重量の量で、そして前記モノマーAが最大で98重量の量で存在する、請求項1~7のいずれか1つに記載のポリマー。アルキレンオキシド単位D-Oo、E-OpおよびF-Oqがブロック状に配置されており、そしてD-Ooがプロピレンオキシド単位、E-Opがエチレンオキシド単位、F-Oqがプロピレンオキシド単位を表し、そして、前記エチレンオキシド単位のモル比が、エチレンオキシド単位およびプロピレンオキシド単位D-Oo、E-OpおよびF-Oqの合計100を基準として10~90である、請求項1~8のいずれか1つに記載のポリマー。oが1~100の数である、請求項1~9のいずれか1つに記載のポリマー。pが1~100の数である、請求項1~10のいずれか1つに記載のポリマー。qが1~100の数である、請求項1~11のいずれか1つに記載のポリマー。opqの合計が3~500である、請求項1~12のいずれか1つに記載のポリマー。103g/mol~109g/mol、特に106g/mol以下、殊に105g/molの分子量を有する、請求項1~13のいずれか1つに記載のポリマー。無機固体懸濁液の重量を基準として0.01~15重量の量にある請求項1~14のいずれか1つに記載のポリマーの、無機固体懸濁液のための消泡剤および分散剤としての使用。無機固体懸濁液の重量を基準として0.01~15重量の量にある請求項1~14のいずれか1つに記載の少なくとも1種のポリマーを無機固体懸濁液に添加することによる、無機固体懸濁液の消泡および分散のための方法。従って、本発明の課題は、追加的なポリマー成分の添加により泡形成を防ぎ、従って消泡剤の添加が不要であることによって、コンクリート高流動化剤および無機顔料用分散剤として使用するのに好適な改善されたポリマーを見出すことである。本発明は、モノマーA、BおよびD、および場合によりCから誘導される構造単位を含有するポリマーであって、Aが式I[式中、AはC2~C4-アルキレンを表し、BはAとは異なるC2~C4-アルキレンを表し、Rは水素またはメチルを表し、mは1~500の数を表し、nは1~500の数を表す]で表されるモノマーであり、Bが、少なくとも1つのカルボン酸官能基を含むエチレン性不飽和モノマーであり、Cが、場合により、AおよびBとは異なる別のエチレン性不飽和モノマーであり、Dが式II[式中、DはC2~C4-アルキレンを表し、EはDとは異なるC2~C4-アルキレン基を表し、FはEとは異なるC2~C4-アルキレン基を表し、Rは水素またはメチルを表し、oは1~500の数を表し、pは1~500の数を表し、qは1~500の数を表す]で表されるモノマーであり、そしてモノマーの重量比が、モノマーAが35~98.5であり、モノマーBが0.5~45であり、モノマーCが0~20であり、そしてモノマーDが1~20である、ポリマーに関する。本発明はさらに、無機固体懸濁液用の消泡剤および分散剤としての上記のポリマーの使用に関する。本発明はさらに、無機固体懸濁液に前記ポリマーを添加することによる、無機固体懸濁液の消泡および分散のための方法に関する。前記アルキレンオキシド単位A-OmおよびB-Onは、ランダム状に、または、好ましい実施形態の場合のように、ブロック状に配置されていてもよい。好ましい実施形態において、A-Omはプロピレンオキシド単位、そしてB-Onはエチレンオキシド単位を表すか、あるいは、A-Omはエチレンオキシド単位、そしてB-Onはプロピレンオキシド単位を表し、その際、前記エチレンオキシド単位のモル比は、エチレンオキシド単位およびプロピレンオキシド単位の合計100を基準として、好ましくは50~99、特に60~99、特に好ましくは70~99である。mは好ましくは1~150の数、特に2~10である。nは好ましくは3~300の数、特に5~150である。アルキレンオキシド単位の合計nmは、好ましくは2~500、特に好ましくは10~150である。好ましいモノマーBとしては、特にモノエチレン性不飽和モノマーが挙げられる。その例としては、3~8個のC原子を有するモノエチレン性不飽和モノ-およびジカルボン酸、例えば、アクリル酸、メタクリル酸、クロトン酸、イソクロトン酸、マレイン酸およびフマル酸が挙げられる。好ましいモノマーCとしては、モノエチレン性不飽和スルホン酸およびホスホン酸ならびにそれらの塩、特にそれらのアルカリ金属塩、例えば、ビニルスルホン酸、アリルスルホン酸、メタリルスルホン酸、スチレンスルホン酸、2-アクリルオキシエタンスルホン酸、2-アクリルアミド-2-メチルプロパンスルホン酸、ビニルホスホン酸、アリルホスホン酸、2-アクリルオキシエタンホスホン酸および2-アクリルアミド-2-メチルプロパンホスホン酸が挙げられる。さらに、モノマーCとしてはモノアリルポリアルキレングリコールが挙げられる。アルキレンオキシド単位D-Oo、E-OpおよびF-Oqは、ランダム状に、または、好ましい実施形態の場合のように、ブロック状に配置されていてもよい。好ましい実施形態において、D-Ooはプロピレンオキシド単位、E-Opはエチレンオキシド単位、そしてF-Oqはプロピレンオキシド単位を表し、その際、前記エチレンオキシド単位のモル比は、エチレンオキシド単位およびプロピレンオキシド単位の合計100を基準として、好ましくは10~90、特に20~80、特に好ましくは30~70である。oは好ましくは1~100の数、特に2~10である。pは好ましくは1~100の数、特に5~50である。qは好ましくは1~100の数、特に2~40である。アルキレンオキシド単位の合計opqは、好ましくは3~500、特に好ましくは10~100である。好ましい実施形態において、A、BおよびDの重量比は合計で100重量となる。好ましい実施形態において、A、B、CおよびDの重量比は合計で100重量となる。別の好ましい実施形態において、ポリマーにおけるモノマーAの重量比は50~80重量である。別の好ましい実施形態において、ポリマーにおけるモノマーBの重量比は5~25重量である。別の好ましい実施形態において、ポリマーにおけるモノマーCの重量比は1~25重量である。別の好ましい実施形態において、ポリマーにおけるモノマーDの重量比は3~25重量である。本発明のコポリマーは、ラジカル重合の開始により、または連鎖移動反応により、または連鎖停止反応により生じる一般的な末端基、例えば、プロトン、ラジカル開始剤に由来する基、または連鎖移動剤に由来する硫黄含有基を有することができる。本発明のポリマーは、好ましくは103g/mol~109g/mol、特に106g/mol以下、殊に105g/molの分子量を有する。本発明のポリマーが有する基本的な特性は、ポリマーのポリアルキレングリコール側鎖が純粋なポリエチレングリコールまたはポリプロプレングリコールではないことである。代わりに、ポリアルキレングリコールは、プロピレンオキシド単位およびエチレンオキシド単位からなるランダムまたはブロックポリアルキレングリコールである。本発明のポリマーの製造は、モノマーA、B、D、および場合によりCのラジカル重合により行うことができる。モノマーA、B、D、および場合によりCから誘導される構造単位は、モノマーA、B、D、および場合によりCをそれらのエチレン性二重結合を用いて導入することにより生じるポリマーの構造単位であると理解される。重合反応は、連続的に、非連続的にまたは半連続的に行うことができる。重合反応は好ましくは、沈殿重合、乳化重合、溶液重合、塊状重合またはゲル重合として実施される。本発明のコポリマーの特性プロファイルのために特に有利なのは、溶液重合である。重合反応のための溶剤としては、ラジカル重合反応に関して十分に不活性な挙動を示す全ての有機または無機溶剤、例えば、酢酸エチル、酢酸n-ブチルまたは酢酸1-メトキシ-2-プロピル、およびアルコール、例えばエタノール、イソプロパノール、n-ブタノール、2-エチレンヘキサノールまたは1-メトキシ-2-プロパノール、同様にジオール、例えばエチレングリコールおよびプロピレングリコールを利用することができる。ケトン、例えばアセトン、ブタノン、ペンタノン、ヘキサノンおよびメチルエチルケトン、酢酸、プロピオン酸および酪酸のアルキルエステル、例えば酢酸エチル、酢酸ブチルおよび酢酸アミル、エーテル、例えばテトラヒドロフラン、ジエチルエーテル、およびエチレングリコール-およびポリエチレングリコール-モノアルキルエーテルおよび-ジアルキルエーテルも使用することができる。同様に芳香族の溶剤、例えばトルエン、キシレンまたはより高沸点のアルキルベンゼンを使用することができる。同様に、溶剤混合物の使用が考えられ、その場合に1つまたは複数の溶剤の選択は、本発明のコポリマーの使用目的による。好ましくは水;低級アルコール;好ましくはメタノール、エタノール、プロパノール、イソ-、sec-およびt-ブタノール、2-エチルヘキサノール、ブチルグリコールおよびブチルジグリコール、特に好ましくはイソプロパノール、t-ブタノール、2-エチルヘキサノール、ブチルグリコールおよびブチルジグリコール;5~30個の炭素原子を有する炭化水素、および上記化合物の混合物およびエマルションが使用される。重合反応は、好ましくは、0~180°C、特に好ましくは10~100°Cの温度範囲で、常圧でも、加圧もしくは減圧下でも実施される。場合により、重合は、保護ガス雰囲気下、好ましくは窒素下で行うこともできる。重合を引き起こすために、高エネルギー電磁放射線、力学的エネルギー、または一般的な化学的重合開始剤、例えば、有機過酸化物、例えば、ベンゾイルペルオキシド、tert-ブチルヒドロペルオキシド、メチルエチルケトンペルオキシド、クモイルペルオキシドCumoylperoxid、ジラウロイルペルオキシドDLP、またはアゾ開始剤、例えば、アゾジイソブチロニトリルAIBN、アゾビスアミドプロピルヒドロクロリドABAHおよび2,2’-アゾビス2-メチルブチロニトリルAMBNを使用することができる。同様に、無機ペルオキシ化合物、例えば、NH42S2O8、K2S2O8またはH2O2場合により、還元剤例えば亜硫酸水素ナトリウム、アスコルビン酸、硫酸鉄IIと組み合わせたもの、または還元成分として脂肪族もしくは芳香族スルホン酸例えばベンゼンスルホン酸、トルエンスルホン酸を含む酸化還元系も好適である。分子量調整剤Molekulargewichtsreglerとしては、通常の化合物が使用される。好適な公知の調整剤は、例えばアルコール、例えばメタノール、エタノール、プロパノール、イソプロパノール、n-ブタノール、sec-ブタノールおよびアミルアルコール類、アルデヒド類、ケトン類、アルキルチオール類、例えばドデシルチオールおよびtert-ドデシルチオール、チオグリコール酸、イソオクチルチオグリコレート、2-メルカプトエタノール、2-メルカプトプロピオン酸、3-メルカプトプロピオン酸、およびいくつかのハロゲン化合物、例えば四塩化炭素、クロロホルムおよび塩化メチレンである。本発明のポリマーは、意図する目的のために、好ましくは、分散剤、流動化剤、金属イオン封鎖剤、または可塑剤として、5~50の水溶液として、特に好ましくは20~45の水溶液として提供される。本発明のポリマーの別の提供形態は、重合により得られるポリマーの溶液の乾燥によって製造される粉末または顆粒である。本発明のポリマーは、鉱物、無機顔料用の分散剤および流動化剤として、顔料調製物、壁塗料用着色ペースト、印刷インキ用の分散剤、顔料分散体例えば二酸化チタン、炭酸カルシウム、カオリン、タルク用の分散剤、セラミックス製造における分散剤として、スケール堆積防止のために、洗浄剤用添加剤として、テキスタイル産業、製紙産業および皮革産業において、および産業用水用および排水浄化におけるスケール防止剤として好適である。本発明のポリマーは、水硬性セメント系、例えば、ポルトランドセメント、石灰質泥灰岩、コンクリート、舗装床用モルタルEstrichmoertel、石膏懸濁液および無水石膏バインダー配合物用の、粘土、カオリン、長石および石英鉱物、ステアリン酸カルシウム、および水に難溶性の2価および多価の他のカチオンの脂肪酸塩用の可塑剤および流動化剤として好適である。本発明のポリマーはさらに、無機顔料用の分散剤および解膠剤として適切であり、無機顔料は例えば二酸化チタン類、硫化亜鉛類、酸化亜鉛類、酸化鉄類、磁鉄鉱類、酸化鉄マンガン類、酸化クロム類、群青、ニッケルもしくはクロムアンチモンチタン酸化物類、マンガンチタンルチル類、酸化コバルト類、コバルトとアンモニウムの混合酸化物、ルチル混合相顔料、希土類元素の硫化物、ニッケルおよび亜鉛とコバルトのスピネル、銅、亜鉛およびマンガンを含む鉄およびクロムに基づくスピネル、バナジン酸ビスマス類である。特に、カラーインデックス顔料の、ピグメントイエロー184、ピグメントイエロー53、ピグメントイエロー42、ピグメントイエローブラウン24、ピグメントレッド101、ピグメントブルー28、ピグメントブルー36、ピグメントグリーン50、ピグメントグリーン17、ピグメントブラック11、ピグメントブラック33およびピグメントホワイト6が使用される。好ましくは、無機顔料の混合物もしばしば使用される。有機顔料と無機顔料の混合物も同様にしばしば使用される。本発明のポリマーを用いて製造される顔料分散剤は、塗料産業およびラッカー産業において、セラミック産業において、ならびに特にテキスタイル産業および皮革産業において、着色ペースト、顔料スラリー、顔料分散剤または顔料調製物として使用することができる。本発明のポリマーは特に、透明な酸化鉄顔料用の分散剤として使用され、それを用いることにより、木材コーティング用の透明な水性もしくは溶媒含有塗料を製造することができる。本発明のポリマーは、好ましくは、水硬性バインダー、二水石膏Gipshydrat建設業および上記の鉱物および無機顔料を含む無機顔料の重量を基準として、0.01~15重量、好ましくは0.1~5重量の量で使用される。特に、塗料およびコーティング、顔料濃厚物、スラリーおよび顔料調製物における無機顔料の分散のために、無機顔料を基準として0.1~10重量、好ましくは0.3~5重量で使用される。本発明のポリマーの好ましい実施形態は、水性エマルション塗料における分散剤としての使用である。水性エマルション塗料には、種々の白色顔料、特に二酸化チタン、硫酸バリウムおよび亜硫酸亜鉛、上記のような有色顔料、特に、酸化鉄顔料、二酸化クロムおよびコバルトスピネル顔料、フィラー、例えば天然もしくは沈降炭酸カルシウム、タルク、カオリン、石英粉末および他の鉱物顔料が含まれる。白色顔料用のバインダー、およびフィラーとしては、エマルションポリマー類が使用される。これらのエマルションポリマー類は、通常、スチレン、アクリル酸エステル、メタクリル酸エステル、アクリル酸、メタクリル酸、マレイン酸ジエステル、酢酸ビニル、イソデカン酸ビニルエステル、ネオデカン酸ビニルエステル、イソノナン酸ビニルエステル、塩化ビニル、ブタジエンおよび他のオレフィン性不飽和モノマーのポリマーまたはコポリマーからなる。さらなるバインダーは、水性アルキド樹脂分散剤、ポリウレタン分散剤、シリケート塗料用カリウム水ガラス、シリコーン樹脂分散剤および他の水性ポリマー分散剤である。通常、本発明のポリマーは、無機顔料およびフィラーを基準として0.05~5重量の使用量で水性塗料に添加され、好ましい実施形態において、無機顔料およびフィラーを基準として0.1~1重量の使用量で水性塗料に添加される。産業用水および廃水において、テキスタイル産業、皮革産業および製紙産業において、ならびに家庭用および業務用洗浄剤において、スケール防止用添加剤が使用される。本発明のポリマーは、水に難溶性のアルカリ土類金属炭酸塩および-硫酸塩用の分散剤および金属イオン封鎖剤として好適である。好ましい使用量は、産業用水および廃水において0.001~0.1重量のポリマー、あるいはテキスタイル産業、皮革産業および製紙産業においてまたは衛生領域において使用される使用液体を基準として、0.01~2重量のポリマーである。本発明のポリマーは特に、テキスタイルの、特に綿、亜麻布、羊毛および合成繊維、ならびにこれらの混織物を含む布帛の前処理、漂白、糊抜き、煮沸、マーセル化における使用に、ならびにテキスタイルの染色および高品位仕上げに好適である。特に、前処理および漂白において、本発明のポリマーは、布帛および機械要素上への堆積を防止するために好適である。本発明のポリマーは同様に、アニオン性、非イオン性、両性およびカチオン性界面活性剤を含む液体の洗浄剤調製物の製造に好適であり、本発明のポリマーは、使用液体におけるスケール形成を防止する役割を果たす。本発明のポリマーの使用例としては、乗り物用手入れ剤、業務用洗浄剤、酪農用洗浄剤、食肉業用洗浄剤、家庭用床手入れ剤、食器用洗剤、テキスタイル用の液体および粉末状の家庭用洗剤、衛生用洗浄剤、トイレ用洗浄剤、ならびに家庭領域におけるまたは業務もしくは産業領域における他の洗浄剤が挙げられる。通常、スケール防止剤として、アクリル酸のポリマー、マレイン酸およびアクリル酸からのコポリマー、またはキレート剤、たとえばアミノ三酢酸、エチレンジアミン四酢酸、アミノトリスメチレンホスホン酸、ジエチレントリアミンペンタメチレンホスホン酸、1-ヒドロキシエタン-1,1-ジホスホン酸およびそれらのナトリウム塩およびカリウム塩が使用され、これらはそのイオン性の特性により、界面活性剤物質とはあまり混和性ではない。一方、本発明のポリカルボキシレートは、アニオン性、非イオン性、両性およびカチオン性界面活性剤との良好な相容性を特徴とし、従って、液体の洗浄剤調製物の製造に好適である。研磨剤用、例えば炭化ケイ素用の分散剤としての本発明のポリマーのさらなる使用は、シリコンウエハーの化学機械研磨化学的機械的平坦化が挙げられる。分散剤およびスケール防止剤としての本発明のポリマーのさらなる使用領域は、植物保護調製物、金属加工における冷却潤滑剤、廃水浄化、石油採取Erdoelfoerderung、石油分解Erdoelspaltungおよび選鉱である。場合により、本発明のポリマーは、さらなる界面活性剤物質と組み合わされる。この組み合わせの目的は、使用調製物の特性の改善である。好適な界面活性剤は、例えば、建設業における湿潤剤、ならびに塗料およびラッカー産業における、および顔料調製物、-スラリーまたは-分散剤のためのさらなる湿潤添加剤および分散添加剤である。好ましい実施形態における本発明の使用調製物は、場合により、アルキルフェノールポリエチレングリコールエーテル、スチレン置換フェノールポリエチレングリコールエーテル、アルキルポリエチレングリコールエーテル、8~22個のC原子の炭素鎖長を有する第1級アルキルアミンのアルキルアミンエトキシレート、脂肪酸ポリエチレングリコールエーテル、脂肪酸ポリグリコシド、エチレンオキシドおよびプロピレンオキシドとブロック状に反応させたC8~C22-アルコールのアルキルポリアルキルグリコールエーテル、エチレンオキシドと反応させ、塩化メチル、塩化ブチルもしくは塩化ベンジルでエーテル化したC8~C22-アルコールの末端基がキャップされたアルキルエトキシレート、エチレン/プロピレングリコール-ブロックポリマー、およびソルビタンエステルポリエチレングリコールエーテルの群からの1種またはそれ以上の非イオン性界面活性剤を含有する。他の好ましい実施形態において、本発明の使用調製物は、場合により、脂肪酸のナトリウム-、カリウム-およびアンモニウム塩、アルキルベンゼンスルホン酸ナトリウム、アルキルスルホン酸ナトリウム、オレフィンスルホン酸ナトリウム、ポリナフタレンスルホン酸ナトリウム、リグニンスルホン酸ナトリウム、ジアルキルジフェニルエーテルジスルホン酸ナトリウム、アルキル硫酸ナトリウム、-カリウムおよび-アンモニウム、アルキルポリエチレングリコールエーテル硫酸ナトリウム、-カリウムおよび-アンモニウム、アルキルフェノールポリエチレングリコールエーテル硫酸ナトリウム、-カリウムおよび-アンモニウム、モノ-およびジアルキルスルホコハク酸ナトリウム、-カリウムおよび-アンモニウム、モノアルキルポリオキシエチルスルホコハク酸ナトリウム、-カリウムおよび-アンモニウム、およびアルキルポリエチレングリコールエーテルリン酸モノ-、ジ-およびトリエステル、およびこれらの混合物、およびアルキルフェノールポリエチレングリコールエーテルリン酸モノ-、ジ-およびトリエステル、およびこれらの混合物、およびこれらのナトリウム塩、カリウム塩およびアンモニウム塩、アルキルポリエチレングリコールエーテルカルボン酸およびそのナトリウム塩、カリウム塩およびアンモニウム塩、スチレン置換フェノールエトキシレートの硫酸半エステルおよびリン酸エステル、スチレン置換フェノールポリエチレングリコールエーテルカルボン酸およびそのナトリウム塩、カリウム塩およびアンモニウム塩、脂肪酸イセチオン酸ナトリウム、脂肪酸メチルタウリドナトリウムおよび脂肪酸サルコシドナトリウムの群からの1種またはそれ以上のアニオン性界面活性剤を含む。さらなる好ましい実施形態において、本発明の使用調製物は、場合により、グリコールエーテル、特に200~2,000g/モルの平均モル質量を有するポリエチレングリコールエーテルまたはポリプロピレングリコールエーテル、モノ-、ジ-およびトリエチレングリコール、モノ-、ジ-またはトリプロピレングリコール、1、2、3もしくはそれ以上のエチレングリコール-もしくはプロピレングリコール単位を有するメチル-、エチル-、プロピル-、ブチル-または高官能性アルキルポリアルキレングリコールエーテル、例えば、メトキシプロパノール、ジプロピレングリコールモノメチルエーテル、トリプロピレングリコールモノメチルエーテル、エチレングリコールモノブチルエーテル、ジエチレングリコールモノブチルエーテル、ブチルポリエチレングリコールエーテル、プロピルポリエチレングリコールエーテル、エチルポリエチレングリコールエーテル、メチルポリエチレングリコールエーテル、ジメチルポリエチレングリコールエーテル、ジメチルポリプロピレングリコールエーテル、200~20,000g/モルの分子量を有するグリセリンエトキシレート、ペンタエリトリトールアルコキシレート、または他のエトキシル化およびアルコキシル化生成物、および1価または高官能性アルコールへのエチレンオキシドおよび/またはプロピレンオキシドの付加により製造されたランダムまたはブロックコポリマーの群からの1種またはそれ以上の溶剤、ハイドロトロープ性物質、粘度調整剤または湿潤剤を含む。本発明のコポリマーと組み合わせることができ、そして場合により、溶剤、コンシステンシー付与剤またはレオロジー添加剤として使用される他の水溶性の有機もしくはハイドロトロープ物質は、例えば、ホルムアミド、尿素、テトラメチル尿素、ε-カプロラクタム、グリセロール、ジグリセロール、ポリグリセロール、N-メチルピロリドン、1,3-ジエチル-2-イミダゾリジノン、チオジグリコール、ベンゼンスルホン酸ナトリウム、キシレンスルホン酸ナトリウム、トルエンスルホン酸ナトリウム、クメンスルホン酸ナトリウム、ドデシルスルホン酸ナトリウム、安息香酸ナトリウム、サリチル酸ナトリウム、ブチルモノグリコール硫酸ナトリウム、ゼラチン誘導体、セルロース誘導体、例えば、メチルセルロース、ヒドロキシエチルセルロースエーテル、メトキシエチルセルロースエーテル、メトキシプロピルセルロースエーテル、ポリビニルピロリドン、ポリビニルアルコール、ポリビニルイミダゾール、およびビニルピロリドン、酢酸ビニルおよびビニルイミダゾールからのコポリマーおよびターポリマーであり、引き続いて、酢酸ビニル構成要素を有する前記ポリマーはビニルアルコールへの加水分解に付すことができる。さらなる通常の添加物質としては、沈降防止剤、光安定剤、酸化防止剤、フィラー、粉砕助剤、粘度安定剤、およびレオロジーに有利に影響を及ぼす添加剤が挙げられる。粘度調節のための剤としては、例えば、デンプン誘導体およびセルロース誘導体、および疎水変性エトキシル化ウレタンHEUR増粘剤が挙げられる。pH調節剤としては、有機または無機塩基および酸が使用される。好ましい有機塩基は、アミン、例えば、エタノールアミン、ジエタノールアミン、トリエタノールアミン、N,N-ジメチルエタノールアミン、ジイソプロピルアミン、アミノメチルプロパノールまたはジメチルアミノメチルプロパノールである。好ましい無機塩基は、水酸化ナトリウム、水酸化カリウム、水酸化リチウムまたはアンモニアである。モノマーAの組成:ポリグリコール1ポリアルキレングリコールモノメタクリル酸エステル式I、m=5、n=36~38;A-OはCH2CHCH3O、B-OはCH2CH2O、モル質量約2,000g/molポリグリコール2ポリアルキレングリコールモノメタクリル酸エステル式I、m=5、n=104~106;A-OはCH2CHCH3O、B-OはCH2CH2O、モル質量約5,000g/mol。モノマーDの組成:ポリグリコール5ポリアルキレングリコールモノメタクリル酸エステル式II、o=4~5、p=19~21、q=15-17;D-Oは[CH2CHCH3O]、E-OはCH2CH2O、F-Oは[CH2CHCH3O]、モル質量約2,200g/molポリグリコール6ポリアルキレングリコールモノメタクリル酸エステル式II、o=4~5、p=9~11、q=15~17;D-Oは[CH2CHCH3O]、E-OはCH2CH2O、F-Oは[CH2CHCH3O]、モル質量約1,700g/molポリグリコール7ポリアルキレングリコールモノメタクリル酸エステル式II、o=4~5、p=19~21、q=21~23;D-Oは[CH2CHCH3O]、E-OはCH2CH2O、F-Oは[CH2CHCH3O]、モル質量約2,500g/mol。ポリマーの合成ガラスフラスコにおいて、モノマーA、モノマーB、モノマーC、モノマーDおよび調整剤Reglerを溶剤中に、窒素下で仕込む。その後、反応混合物を75°Cに加熱し、開始剤6.35重量の濃度が得られるように水に溶解した上述の量を計り入れる。完全に添加した後に、さらに1時間75°Cで撹拌する。引き続いて、室温まで冷却し、水酸化ナトリウム溶液50重量水溶液を用いてpH値を5.5に調節する。ポリマー溶液を40の活性成分含有量に調節した。モノマーDなしの比較例:表参照:ポリマーNo.1、5、9および13使用例以下の例においては、特に言及しない限り、パーセント表示は重量パーセントである。使用例1ポリマーの泡挙動を、フリット試験Frittentestによって調べ、モノマーDなしで製造したポリマーの泡挙動と比較した。試験溶液は、NaOH0.8でpH12に調節され、CaCl22H2O0.4で150°dHの水硬度に調節し、そしてTyloseH1000000.7で濃化した、完全に脱塩した水98.1からなる。この溶液に、試験すべきポリマー溶液を加え1Lの試験溶液に5gのポリマー溶液、その後、フリットにより、30L/hの体積流量で空気を送り込んだ。泡形成を1分後に、続いて泡の崩壊を1、2および5分後に記録した。使用例2モルタルにおける泡形成は、高い気泡含有率をもたらす。ポリマーに組み込まれたモノマーDの、モルタル中の泡の抑制における作用を示すために、これらのコポリマーを高流動化剤としてモルタルに添加し、気泡含有率を、このモノマーDを含まない対応のコポリマーを使用したモルタルのものと比較した。モルタルにおける気泡含有率の測定のために、まず、以下の組成を有するモルタルを製造した:540gセメントCEMII/A-S32.5R1350gCEN標準砂DINEN196-1に従う221.5g水2.6gポリマー溶液。その後、フレッシュなモルタルの空気量を、気泡測定ポットLuftporen-Messtopfにおいて、DINEN1015-7と同様に等圧法Druckausgleichsverfahrenによって測定した:さらに、高流動化剤の性能がモノマーDの組み込みによって損なわれないことを示すために、ポリマー溶液添加後5、30および60分後にこれらのモルタルのスランプAusbreitmassを測定したDINEN1015-3と同様に測定。その結果より、モノマーDのポリマーへの組み込みがスランプに対してほとんど影響を及ぼさないことが明らかになった。"